(57)【要約】【課題】本発明は低コストで誘電体層を形成しつつ、高精細表示であっても高信頼性を確保したプラズマディスプレイパネルを実現することができる。【解決手段】本発明のプラズマディスプレイパネルは、少なくとも一方の基板上に電極と誘電体層とを形成したプラズマディスプレイパネルであって、誘電体層は誘電体ペーストを用いて形成し、誘電体ペーストに含まれる溶剤の沸点が２２０℃以下である溶剤の重量分率の含有量が１５％以下であることを特徴とする。【選択図】図２
2009283161.tif 000002
【特許請求の範囲】
【請求項１】
少なくとも一方の基板上に電極と誘電体層とを形成したプラズマディスプレイパネルであって、前記誘電体層は誘電体ペーストを用いて形成し、前記誘電体ペーストに含まれる溶剤の沸点が２２０℃以下である溶剤の重量分率の含有量が１５％以下であることを特徴とするプラズマディスプレイパネル。
【請求項２】
前記電極上の前記誘電体層の膜厚と、前記電極が形成されていない部位の前記誘電体層の膜厚との差が２．５μm以下であることを特徴とする請求項１記載のプラズマディスプレイパネル。
【請求項３】
少なくとも一方の基板上に電極と誘電体層とを形成したプラズマディスプレイパネルであって、前記誘電体層を形成する工程において誘電体ペーストを用いた塗布工程が１回のみであり、前記電極上の前記誘電体層の膜厚と、前記電極が形成されていない部位の前記誘電体層の膜厚との差が２．５μm以下であることを特徴とするプラズマディスプレイパネル。
【請求項４】
少なくとも一方の基板上に電極と誘電体層とを形成するプラズマディスプレイパネルの製造方法であって、前記誘電体層を形成する工程において誘電体ペーストを用いた塗布工程が１回のみであり、前記誘電体ペーストに含まれる溶剤の沸点が２２０℃以下である溶剤の重量分率の含有量が１５％以下であることを特徴とするプラズマディスプレイパネルの製造方法。
【請求項５】
プラズマディスプレイパネルの誘電体層を形成する誘電体ペーストであって、含まれる溶剤の沸点が２２０℃以下である溶剤の重量分率の含有量が１５％以下であることを特徴とする誘電体ペースト。
【発明の詳細な説明】
【技術分野】
【０００１】
本発明は、表示デバイスなどに用いるプラズマディスプレイパネル及びその製造方法によるものである。
【背景技術】
【０００２】
プラズマディスプレイパネル（以下、ＰＤＰと呼ぶ）は、高精細化、大画面化の実現が可能であることから、１００インチクラスのテレビなどが製品化されている。近年、ＰＤＰは従来のＮＴＳＣ方式に比べて走査線数が２倍以上のハイディフィニションテレビへの適用が進んでいるとともに、環境問題に配慮して鉛成分を含まないＰＤＰも製品化されている。
【０００３】
ＰＤＰは、基本的には、前面板と背面板とで構成されている。前面板は、フロート法による硼硅酸ナトリウム系ガラスのガラス基板と、その一方の主面上に形成されたストライプ状の透明電極とバス電極とで構成される表示電極と、この表示電極を覆ってコンデンサとしての働きをする誘電体層と、この誘電体層上に形成された酸化マグネシウム（ＭｇＯ）からなる保護層とで構成されている。一方、背面板は、ガラス基板と、その一方の主面上に形成されたストライプ状のアドレス電極と、アドレス電極を覆う下地誘電体層と、下地誘電体層上に形成された隔壁と、各隔壁間に形成された赤色、緑色および青色それぞれに発光する蛍光体層とで構成されている。
【０００４】
前面板と背面板とはその電極形成面側を対向させて気密封着され、隔壁によって仕切られた放電空間にＮｅ−Ｘｅの放電ガスが５５ｋＰａ〜８０ｋＰａの圧力で封入されている。ＰＤＰは、表示電極に映像信号電圧を選択的に印加することによって放電させ、その放電によって発生した紫外線が各色蛍光体層を励起して赤色、緑色、青色の発光をさせてカラー画像表示を実現している。
【０００５】
表示電極のバス電極には導電性を確保するための銀電極が用いられ、誘電体層としては酸化鉛を主成分とする低融点ガラスが用いられているが、近年の環境問題への配慮から誘電体層として鉛成分を含まない例が開示されている（例えば、特許文献１、２など参照）。
【特許文献１】特開２００３−１２８４３０号公報
【特許文献２】特開２００２−０５３３４２号公報
【発明の開示】
【発明が解決しようとする課題】
【０００６】
近年、ＰＤＰは従来のＮＴＳＣ方式に比べて走査線数が２倍以上のハイディフィニションテレビへの適用が進んでいる。
【０００７】
このようなハイビジョン化によって、走査線数が増加して表示電極の数が増加し、さらに表示電極間隔が小さくなる。そのため、表示電極を被覆する誘電体層も小さくなった表示電極間隔に空隙などなく形成される必要がある。空隙などが存在した場合、誘電体層に求められる絶縁耐圧特性が低下してしまう。そこで従来ではそうした誘電体層の形成にはスクリーン印刷法やダイコート法を用いて複数回の誘電体形成を行って誘電体層を形成していた。
【０００８】
しかしながら、そうした複数回の誘電体形成方法では多くの生産設備が必要になるだけでなく、製造時エネルギー消費の増大などコストアップにつながり、安価で高性能なＰＤＰを提供することが困難となる。
【０００９】
また、ドライフィルム法のように複数回の形成を必要としない誘電体形成方法もあるが、ドライフィルム法ではドライフィルムを形成するためのベースフィルムが必要となるため、その分のコストアップに繋がるだけでなくベースフィルムはラミネート後廃棄物となるため環境問題という点でも望ましくない。さらにドライフィルム法では形成時に表示電極間隔での流動性が乏しいため空隙などなく形成することが困難である。
【００１０】
本発明は、このような上記の課題を解決して、低コストで誘電体層を形成しつつ、高精細表示であっても、高信頼性を確保したＰＤＰを実現することを目的としている。
【課題を解決するための手段】
【００１１】
上記の課題を解決するために、本発明のＰＤＰは、少なくとも一方の基板上に電極と誘電体層とを形成したＰＤＰであって、誘電体層は誘電体ペーストを用いて形成し、誘電体ペーストに含まれる溶剤の沸点が２２０℃以下である溶剤の重量分率の含有量が１５％以下であることを特徴とする。そして電極上の誘電体層の膜厚と、電極が形成されていない部位の誘電体層の膜厚との差が２．５μｍ以下であってもよい。
【００１２】
また本発明のＰＤＰは少なくとも一方の基板上に電極と誘電体層とを形成したＰＤＰであって、誘電体層を形成する工程において誘電体ペーストを用いた塗布工程が１回のみであり、電極上の誘電体層の膜厚と、電極が形成されていない部位の誘電体層の膜厚との差が２．５μｍ以下であることを特徴とする。
【００１３】
そして本発明のＰＤＰの製造方法は、少なくとも一方の基板上に電極と誘電体層とを形成するＰＤＰの製造方法であって、誘電体層を形成する工程において誘電体ペーストを用いた塗布工程が１回のみであり、誘電体ペーストに含まれる溶剤の沸点が２２０℃以下である溶剤の重量分率の含有量が１５％以下であることを特徴とする。
【００１４】
そして本発明の誘電体ペーストはＰＤＰの誘電体層を形成する誘電体ペーストであって、含まれる溶剤の沸点が２２０℃以下である溶剤の重量分率の含有量が１５％以下であることを特徴とする。
【発明の効果】
【００１５】
以上のように本発明は、低コストで誘電体層を形成しつつ、高精細表示でも、高信頼性を確保したＰＤＰを実現することができる。
【発明を実施するための最良の形態】
【００１６】
以下、本発明の実施の形態について図面を用いて説明する。図１は本実施の形態におけるＰＤＰ１の構造を示す斜視図である。
【００１７】
前面板２の前面ガラス基板３上には、走査電極４および維持電極５よりなる一対の帯状の表示電極６と遮光層（ブラックストライプ）７が互いに平行にそれぞれ複数列配置されている。前面ガラス基板３上には表示電極６と遮光層７とを覆うようにコンデンサとしての働きをする誘電体層８が形成され、さらにその表面に酸化マグネシウム（ＭｇＯ）などからなる保護層９が形成されている。
【００１８】
また、背面板１０の背面ガラス基板１１上には、前面板２の走査電極４および維持電極５と直交する方向に、複数の帯状のアドレス電極１２が互いに平行に配置され、これを下地誘電体層１３が被覆している。さらに、アドレス電極１２間の下地誘電体層１３上には放電空間１６を区切る所定の高さの隔壁１４が形成されている。隔壁１４間の溝にアドレス電極１２毎に、紫外線によって赤色、青色および緑色にそれぞれ発光する蛍光体層１５が順次塗布して形成されている。走査電極４および維持電極５とアドレス電極１２とが交差する位置に放電セルが形成され、表示電極６方向に並んだ赤色、青色、緑色の蛍光体層１５を有する放電セルがカラー表示のための画素になる。
【００１９】
このようにして形成された前面板２と、背面板１０が対向して配置され、その外周部をガラスフリットなどからなる封着材によって気密封着される。封着されたＰＤＰ１内部の放電空間１６には、ＮｅおよびＸｅなどの放電ガスが５５ｋＰａ〜８０ｋＰａの圧力で封入される。
【００２０】
図２は、本実施の形態におけるＰＤＰの誘電体層８の構成を示す前面板２の断面図である。図２は図１と上下反転させて示している。図２に示すように、フロート法などにより製造された前面ガラス基板３に、走査電極４と維持電極５よりなる表示電極６と遮光層７がパターン形成されている。走査電極４と維持電極５はそれぞれＩＴＯやＳｎＯ2などからなる透明電極４ａ、５ａと、銀材料を主成分とする導電性材料などからなる金属バス電極４ｂ、５ｂと、ルテニウム化合物やルテニウム酸化物、銅−鉄系、コバルトの黒色の複合酸化物とガラス粉末などからなる黒色電極４ｃ、５ｃとで構成されている。
【００２１】
金属バス電極４ｂ、５ｂは透明電極４ａ、５ａの長手方向に導電性を付与する目的として用いられ、黒色電極４ｃ、５ｃは外光反射を抑えて明所コントラストを向上させる目的として用いられている。よって、これらの目的のために、透明電極４ａ、５ａ上に黒色電極４ｃ、５ｃが形成され、黒色電極４ｃ、５ｃ上に金属バス電極４ｂ、５ｂが形成される。
【００２２】
誘電体層８は、前面ガラス基板３上に形成されたこれらの透明電極４ａ、５ａと金属バス電極４ｂ、５ｂと遮光層７を覆って設けられ、さらに誘電体層８上に保護層９を形成している。
【００２３】
次に、ＰＤＰ１の製造方法について説明する。まず、前面ガラス基板３上に、走査電極４および維持電極５と遮光層７とを形成する。これらの透明電極４ａ、５ａと金属バス電極４ｂ、５ｂと黒色電極４ｃ、５ｃは、フォトリソグラフィ法などを用いてパターニングして形成される。透明電極４ａ、５ａは薄膜プロセスなどを用いて形成され、金属バス電極４ｂ、５ｂは銀材料を含むペーストを所望の温度で焼成して固化している。また、黒色電極４ｃ、５ｃと遮光層７は同工程において、黒色顔料を含むペーストをスクリーン印刷する方法や黒色顔料をガラス基板の全面に形成した後、フォトリソグラフィ法を用いてパターニングし、焼成することにより形成される。
【００２４】
次に、走査電極４、維持電極５および遮光層７を覆うように前面ガラス基板３上に誘電体ペーストをダイコート法などにより塗布して誘電体ペースト層（誘電体材料層）を形成する。誘電体ペーストを塗布した後、所定の時間放置することによって塗布された誘電体ペースト表面がレベリングされて平坦な表面になる。その後、誘電体ペースト層を焼成固化することにより、走査電極４、維持電極５および遮光層７を覆う誘電体層８が形成される。なお、誘電体ペーストはガラス粉末などの誘電体材料、バインダーおよび溶剤を含む塗料である。次に、誘電体層８上に酸化マグネシウム（ＭｇＯ）からなる保護層９を真空蒸着法により形成する。以上の工程により前面ガラス基板３上に所定の構成物（走査電極４、維持電極５、遮光層７、誘電体層８、保護層９）が形成され、前面板２が完成する。
【００２５】
一方、背面板１０は次のようにして形成される。まず、背面ガラス基板１１上に、銀（Ａｇ）材料を含むペーストをスクリーン印刷する方法や、金属膜を全面に形成した後、フォトリソグラフィ法を用いてパターニングする方法などによりアドレス電極１２用の構成物となる材料層を形成し、それを所望の温度で焼成することによりアドレス電極１２を形成する。次に、アドレス電極１２が形成された背面ガラス基板１１上にダイコート法などによりアドレス電極１２を覆うように誘電体ペーストを塗布して誘電体ペースト層を形成する。その後、誘電体ペースト層を焼成することにより下地誘電体層１３を形成する。なお、誘電体ペーストはガラス粉末などの誘電体材料とバインダーおよび溶剤を含んだ塗料である。
【００２６】
次に下地誘電体層１３上に隔壁材料を含む隔壁形成用ペーストを塗布して所定の形状にパターニングすることにより、隔壁材料層を形成した後、焼成することにより隔壁１４を形成する。ここで、下地誘電体層１３上に塗布した隔壁用ペーストをパターニングする方法としては、フォトリソグラフィ法やサンドブラスト法を用いることができる。次に、隣接する隔壁１４間の下地誘電体層１３上および隔壁１４の側面に蛍光体材料を含む蛍光体ペーストを塗布し、焼成することにより蛍光体層１５が形成される。以上の工程により、背面ガラス基板１１上に所定の構成部材を有する背面板１０が完成する。
【００２７】
このようにして所定の構成部材を備えた前面板２と背面板１０とを走査電極４とアドレス電極１２とが直交するように精度良く対向配置して、その周囲をガラスフリットで封着し、放電空間１６にＮｅ、Ｘｅなどを含む放電ガスを封入することによりＰＤＰ１が完成する。
【００２８】
次に、前面板２の誘電体層８について詳細に説明する。従来、誘電体層を形成する方法として、誘電体ガラス粉体成分（以下、誘電体ガラス材料とする）とバインダー樹脂、可塑剤、溶剤などの成分で構成されたペーストをスクリーン印刷法やダイコート法などを用いて、電極を形成した基板上に塗布し、乾燥後４５０℃から６００℃程度で焼成する方法や、誘電体ペーストをフィルム上に塗布、乾燥して、電極を形成した基板上に転写し、４５０℃から６００℃程度で焼成するドライフィルム法が知られている。
【００２９】
しかしながら、ドライフィルム法は前述したように生産時のコストが高いことや環境問題といった点で好ましくない。また、誘電体ペーストを用いたスクリーン印刷法やダイコート法では、誘電体層８の絶縁破壊を抑制して高い絶縁耐圧性を確保するため、表示電極６を空隙なく被覆する必要があり、従来では誘電体ペーストを複数回塗布および焼成する方法がとられてきた。このため多くの生産設備が必要になり、さらに製造時のエネルギー消費の増大などコストアップとなっていた。
【００３０】
すなわち、低コストで誘電体層８を形成するためには、誘電体ペーストを用いて塗布工程を１回のみとしつつ、絶縁耐圧性の高い誘電体層８を形成することが必要となる。そして誘電体ペーストを用いて塗布工程を１回のみとした場合、さらに次のような課題が発生する。
【００３１】
一般に、表示電極６の膜厚は４．０μｍ〜８．０μｍ程度である。そして誘電体層８は表示電極６を覆うように形成するわけであるが、従来技術の誘電体ペーストを使用して、１回の塗布工程で誘電体層を形成した場合、表示電極６上の誘電体層８の膜厚と表示電極６が形成されていない部位の誘電体層８の膜厚とに差が大きく生じ、その値が２．６μｍ〜５．５μｍ程度にまで達する（以降、表示電極６上の誘電体層８の膜厚と表示電極６が形成されていない部位の誘電体層８の膜厚差を単に前記膜厚差とする）。
【００３２】
このように前記膜厚差が増大すると、前面板３と背面板１０とを対向配置した際に隔壁１４が誘電体層８と強く接触してしまい、隔壁１４を破損する恐れがある。隔壁１４が破損すると、ＰＤＰ１としての放電セルの一つが損なわれることとなり、発光画素の欠点のために表示品質が低下し、さらには生産歩留まりの悪化にもつながる。こうした隔壁１４の破損を低減するためには、前記膜厚差は２．５μｍ以下である必要があり、望ましくは２．０μｍ以下である。
【００３３】
ところが、前記膜厚差は表示電極６の膜厚に大きく左右され、表示電極６の膜厚が厚くなれば前記膜厚差も大きくなる。近年の高精細化にともない表示電極６の線幅が細くなる一方で、低電力化に向けて表示電極６の電気抵抗を低下させる必要がある。そのために、表示電極６の膜厚は厚くなる方向になっており、最近では表示電極６の膜厚が５．０μｍ以上となっている例も少なくない。
【００３４】
このような課題に対し本発明の実施の形態では、誘電体層８を形成する工程において誘電体ペーストを用いた塗布工程が１回のみであって、誘電体ペーストに含まれる全溶剤のうち、沸点が２２０℃以下である溶剤が１５重量％以下としている。これによって前記膜厚差を２．５μｍ以下とすることが可能となる。
【００３５】
この現象について、発明者等は次のように考察している。上記の誘電体ペーストを用いた場合、誘電体ペーストを塗布し乾燥する工程において、誘電体ペーストに十分な流動性を持つことができる。そして、表示電極６上の誘電体層８の膜厚と表示電極６が形成されていない誘電体層８の膜厚との差が、レベリング作用によって低減する。
【００３６】
一方、沸点が２２０℃以下の溶剤が誘電体ペーストの全溶剤中の１５重量％以上含まれている場合、乾燥工程中に十分な流動性が得られず、膜厚差が２．５μｍ以下とすることは困難である。
【００３７】
このように、本発明の実施の形態におけるＰＤＰ１の誘電体層８は、上記の構成とすることで、低コストで誘電体層を形成しつつ、高い絶縁耐圧性を保持し、発光画素の欠点のない表示品質の優れたＰＤＰを実現している。
【００３８】
次に、本発明の実施の形態における前面板２の誘電体層８の製造方法について詳細に説明する。誘電体層８に含まれる誘電体ガラス材料は、鉛（Ｐｂ）系成分以外を主成分とし、さらに酸化銅（ＣｕＯ）やＲ2Ｏ（ＲはＬｉ、Ｎａ、Ｋ、ＲｂおよびＣｓから選ばれる少なくとも１種）を含有する材料組成により構成されている。
【００３９】
これらの組成成分からなる誘電体材料を、湿式ジェットミルやボールミルで平均粒径が０．５μｍ〜２．５μｍとなるように粉砕して誘電体材料粉末を作製する。次にこの誘電体材料と、バインダー成分とを三本ロールでよく混練してダイコート用あるいは印刷用の誘電体層用ペーストを作製する。
【００４０】
バインダー成分はエチルセルロースあるいはアクリル樹脂、沸点２２０℃以下の溶剤が全溶剤中の１５重量％以下含まれる混合溶剤より構成されている。本発明において用いることの出来る溶剤は沸点２２０℃以下の溶剤としては、ジヒドロターピネオール（沸点２１０℃）、ターピネオール（沸点２１８℃）などが挙げられ、沸点２２０℃以上の溶剤としてはジエチレングリコールモノブチルエーテルアセテート（沸点２４７℃）、ターピニルオキシエタノール（沸点２８２℃）などが挙げられる。
【００４１】
また、ペースト中には、必要に応じて可塑剤としてフタル酸ジオクチル、フタル酸ジブチル、リン酸トリフェニル、リン酸トリブチルを添加し、分散剤としてグリセロールモノオレート、ソルビタンセスキオレヘート、ホモゲノール（Ｋａｏコーポレーション社製品名）、アルキルアリル基のリン酸エステルなどを添加して印刷性を向上させてもよい。
【００４２】
次に、この誘電体層用ペーストを用い、表示電極６を覆うように前面ガラス基板３に、スクリーン印刷法または、スプレー法または、ブレードコータ法または、ダイコート法にて塗布し、乾燥させ、その後、４５０℃〜６００℃で焼成する。
【００４３】
なお、誘電体層８の膜厚が小さいほどパネル輝度の向上と放電電圧を低減するという効果は顕著になるので、絶縁耐圧が低下しない範囲内であればできるだけ膜厚を小さく設定するのが望ましい。このような条件と可視光透過率の観点から、本発明の実施の形態では、誘電体層８の膜厚を２５〜４１μｍ以下に設定している。
【００４４】
（実施例）
本発明の実施の形態におけるＰＤＰ１として、放電セルを４２インチクラスのハイビジョンテレビに適合するように、隔壁１４の高さを０．１５ｍｍ、隔壁の間隔（セルピッチ）を０．１５ｍｍ、表示電極６の電極間距離を０．０６ｍｍで電極の膜厚が６．０μｍのものを作製し、Ｘｅの含有量が体積分率１５％のＮｅ−Ｘｅ系の混合ガスを封入圧６０ｋＰａに封入したＰＤＰ１を作製してその性能を評価した。
【００４５】
表１に実施検討した誘電体ペーストの溶剤と、誘電体層８の前記膜厚差の測定結果を示す。同表に示す溶剤量からなる誘電体ペーストを作製し、これによって形成される誘電体層８を有するＰＤＰ１を作製した。
【００４６】
なお、表１に記載してある溶剤量は誘電体ペースト全体に対する重量分率である。また、これら以外の可塑剤等の成分、含有量は比較検討した試料で同一にしてある。そして、表１に示される溶剤から構成される誘電体ペーストを用いて作製したＰＤＰの特性を評価するために、以下の項目について評価を行った。その評価結果も表１に併せて示す。
【００４７】
【表１】
2009283161.tif 000003
【００４８】
誘電体層８の表示電極６上の膜厚と表示電極６のない部位の膜厚の膜厚差に関しては、接触式表面粗さ計（株式会社東京精密；サーフコム）を用いて誘電体層８の表面形状を計測し、その測定結果から前記膜厚差を算出したものを表１に示した。
【００４９】
表１において比較例１、比較例２および比較例３は前記溶剤の沸点が２２０℃以下であるものが全溶剤中の１５重量％以上であるため、前記膜厚差がそれぞれ２．７μｍ、２．６μｍ、２．７μｍと２．５μｍ以上であり好ましくない。
【００５０】
これらに対し、実施例１、実施例２および実施例３は前記溶剤の沸点が２２０℃以下であるものが全溶剤中における割合の要求を満たしていることから、膜厚差において２．５μｍ以下を達成しており、誘電体ペーストに使用している前記溶剤の沸点が２２０℃以下のものを誘電体ペースト中の全溶剤量の１５重量％という条件下で適宜選択すれば誘電体層８の膜厚差を２．５μｍ以下とすることが可能である。
【００５１】
以上のように本発明の実施の形態におけるＰＤＰは、少なくとも一方の基板上に電極と誘電体層とを形成したＰＤＰであって、誘電体層は誘電体ペーストを用いて形成し、誘電体ペーストに含まれる溶剤の沸点が２２０℃以下である溶剤の重量分率の含有量が１５％以下であることを特徴とする。そして電極上の誘電体層の膜厚と、電極が形成されていない部位の誘電体層の膜厚との差が２．５μｍ以下であってもよい。
【００５２】
また本発明の実施の形態におけるＰＤＰは少なくとも一方の基板上に電極と誘電体層とを形成したＰＤＰであって、誘電体層を形成する工程において誘電体ペーストを用いた塗布工程が１回のみであり、電極上の誘電体層の膜厚と、電極が形成されていない部位の誘電体層の膜厚との差が２．５μｍ以下であることを特徴とする。
【００５３】
そして本発明の実施の形態におけるＰＤＰの製造方法は、少なくとも一方の基板上に電極と誘電体層とを形成するＰＤＰの製造方法であって、誘電体層を形成する工程において誘電体ペーストを用いた塗布工程が１回のみであり、誘電体ペーストに含まれる溶剤の沸点が２２０℃以下である溶剤の重量分率の含有量が１５％以下であることを特徴とする。
【００５４】
そして本発明の実施の形態における誘電体ペーストはＰＤＰの誘電体層を形成する誘電体ペーストであって、含まれる溶剤の沸点が２２０℃以下である溶剤の重量分率の含有量が１５％以下であることを特徴とする。
【００５５】
本発明の実施の形態におけるＰＤＰによれば、低コストで誘電体層を形成しつつ、高精細表示であっても、高信頼性を確保した環境問題に配慮したＰＤＰを実現することができる。
【産業上の利用可能性】
【００５６】
以上述べてきたように、本発明のＰＤＰは、高精細表示でも、高信頼性を確保したＰＤＰを実現して大画面の表示デバイスなどに有用である。
【図面の簡単な説明】
【００５７】
【図１】本発明の実施の形態におけるＰＤＰの構造を示す斜視図
【図２】同ＰＤＰの前面板の構成を示す断面図
【符号の説明】
【００５８】
１  ＰＤＰ
２  前面板
３  前面ガラス基板
４  走査電極
４ａ，５ａ  透明電極
４ｂ，５ｂ  金属バス電極
５  維持電極
６  表示電極
７  ブラックストライプ（遮光層）
８  誘電体層
【図１】
2009283161.tif 000004
【図２】
2009283161.tif 000005